(57)【特許請求の範囲】
【請求項１】
ガラス長繊維束を所定間隔に引き揃えながら一方向に進行させつつ、ガラス長繊維束に発泡性ウレタン樹脂液を振りかけ、その発泡性ウレタン樹脂液が振りかけられたガラス長繊維束を移送させながら揉んで含浸させ、次いで、発泡性ウレタン樹脂液が含浸されたガラス長繊維束を移送させながら上方から固形充填材を散布し、その固形充填材が散布されたガラス長繊維束を揉むことなく移送させて成形用通路に導いて、前記発泡性ウレタン樹脂液を発泡硬化させることを特徴とする繊維強化樹脂成形品の製造方法。
【請求項２】
散布する固形充填材の比重が１．５〜５．４であることを特徴とする請求項１記載の繊維強化樹脂成形品の製造方法。
【請求項３】
請求項１記載の繊維強化樹脂成形品の製造方法にて得られる、長手方向がガラス長繊維で強化されたウレタン樹脂発泡成形品であって、その表面から上下方向で１５ｍｍ以内に位置する内部に、固形充填材が混入されていることを特徴とする繊維強化樹脂成形品。
【請求項４】
成形品の表面１ｃｍ2 当たり０．０３〜０．３ｃｍ3 の固形充填材が混入されていることを特徴とする請求項３記載の繊維強化樹脂成形品。
【発明の詳細な説明】
【０００１】
【発明の属する技術分野】
本発明はガラス長繊維強化ウレタン樹脂発泡成形品の製造方法に関するものである。
【０００２】
【従来の技術】
繊維強化樹脂発泡成形品、特にガラス繊維強化ウレタン樹脂発泡成形品は、低吸水性、軽量性、優れた機械的強度及び低温衝撃強度、優れた耐食性及び耐久性を備え、更には加工容易性、低コスト等の利点を有し、軌道の枕木や水処理用構造材等、天然木材に代わり多方面で使用されている。更に、この成形品の表面強度等を向上させるために、例えば特公昭５５−１５２９０号公報には、ガラス長繊維束に付着させた発泡性ウレタン樹脂液が発泡を開始せず流動性を保有している間に、この繊維束を表面から冷却し成形用通路に導いて、前記樹脂液を発泡硬化させることにより、低発泡で表面強度の向上した表皮層を有する長繊維強化発泡成形品を製造する方法が提案されている。
【０００３】
また、特公昭５９−３５７６８号公報には、発泡硬化性樹脂液を含浸した長繊維束の表面に更に紫外線硬化性液状物を付着させて成形用通路を進行せしめ、発泡硬化した成形体に紫外線を照射して前記液状物を硬化せしめることにより、成形体表面に皮膜を形成して強度や所望により耐候性を向上させる方法が提案されている。
【０００４】
しかし、特公昭５５−１５２９０号公報記載の方法では、表面の冷却により、本来進行する筈の反応熱による樹脂の硬化が遅れてキュア時間が長くなるという生産上の問題点があり、また、表面樹脂の不十分な硬化に起因して外観が劣悪になるという成形品の品質上の問題点が予想されるところであった。一方、特公昭５９−３５７６８号公報記載の方法によると、比較的高価な紫外線硬化性材料を用いることと、成形用通路を出た後に、発泡硬化した成形体に紫外線を照射するという煩瑣な工程を経る関係上、結局成形品のコストが増加してしまうという問題点があった。
【０００５】
【発明が解決しようとする課題】
本発明は、上記従来の繊維強化樹脂発泡成形品及びその製造方法の問題点に鑑みて、表面の強度を向上させることにより優れた圧縮強度及び曲げ強度を有するガラス長繊維強化ウレタン樹脂発泡成形品をコストの大幅な増加を招かずに提供し得るガラス長繊維強化ウレタン樹脂発泡成形品の製造方法を提供することを目的とする。
【０００６】
【課題を解決するための手段】
上記目的を達成するために、請求項１記載の発明は、ガラス長繊維束を所定間隔に引き揃えながら一方向に進行させつつ、ガラス長繊維束に発泡性ウレタン樹脂液を振りかけ、その発泡性ウレタン樹脂液が振りかけられたガラス長繊維束を移送させながら揉んで含浸させ、次いで、発泡性ウレタン樹脂液が含浸されたガラス長繊維束を移送させながら上方から固形充填材を散布し、その固形充填材が散布されたガラス長繊維束を揉むことなく移送させて成形用通路に導いて、前記発泡性ウレタン樹脂液を発泡硬化させることを特徴とする繊維強化樹脂成形品の製造方法を提供する。
【０００７】
また、請求項２記載の発明は、散布する固形充填材の比重が１．５〜５．４であることを特徴とする請求項１記載の繊維強化樹脂成形品の製造方法を提供する。
【０００８】
また、請求項３記載の発明は、請求項１記載の繊維強化樹脂成形品の製造方法にて得られる、長手方向がガラス長繊維で強化されたウレタン樹脂発泡成形品であって、その表面から上下方向で１５ｍｍ以内に位置する内部に、固形充填材が混入されていることを特徴とする繊維強化樹脂成形品を提供する。
また、請求項４記載の発明は、成形品の表面１ｃｍ2 当たり０．０３〜０．３ｃｍ3 の固形充填材が混入されていることを特徴とする請求項３記載の繊維強化樹脂成形品を提供する。
【０００９】
【発明の実施の形態】
以下、図面を参照しつつ本発明の実施の形態について説明する。
図１は本発明の繊維強化樹脂成形品の製造方法にて得られる繊維強化樹脂成形品の一形態を示す模式的断面図である。
１は、断面矩形の長尺形状の繊維強化樹脂成形品で、ウレタン樹脂発泡体２が断面の全体に渡って略均等に分散配置された多数のガラス長繊維３によって補強されており、更に、成形品の片側の表面層４、即ち図面上の上部の表面層に固形充填材５が混入分散された構造とされている。
【００１０】
ウレタン樹脂発泡体２はウレタン成形に一般的に用いられる、ポリイソシアネート化合物（例えば、ジフェニルメタンジイソシアネート、以下ＭＤＩと記述する場合がある）とポリオールから得られるものであれば、特に限定されない。但し、原料として用いるＭＤＩは、粘度が５０〜１５００ｍＰａ・ｓ／２５℃であるのが望ましく、ポリオールは、その粘度が１５００〜６０００ｍＰａ・ｓ／２５℃であるのが望ましい。ＭＤＩの粘度が低すぎると樹脂の剛性が低くなりすぎ、高すぎるとウレタン樹脂液のガラス長繊維への含浸性が低下するためである。
【００１１】
また、ポリオールは、例えば、ポリエーテルポリオール、ポリエステルポリオール、ポリマーポリオール等が用いられる。ポリオールの粘度が低すぎると、やはり樹脂の剛性が低くなりすぎ、高すぎるとウレタン樹脂液のガラス長繊維への含浸性が低下するためである。ウレタン樹脂発泡体２の発泡倍率は、特に限定されないが、ウレタン樹脂のみの比重（成形品からガラス繊維や固形充填材等を除いたもの）において、上面層の比重がそれ以外の部分の比重の１．１倍以上となっていることが好ましい。１．１倍より小さいと、所望の圧縮強度や曲げ強度が得られないことがある。
【００１２】
固形充填材５は、珪砂、焼却灰、ガラスビーズ、ガラスパウダー、金属粉などの無機材の他、熱硬化性樹脂成形品の破砕品や研削屑、本発明成形品や他の繊維強化プラスチック成形品の破砕品や切削屑、無機充填材の表面を有機材料でコーティングしたものなどでも構わない。充填材と樹脂との相溶性を向上させるために充填材の表面を処理したものでもよい。
【００１３】
表面層４における固形充填材５の混入割合は、表面層の厚さ１５ｍｍ以内に成形品の表面１ｃｍ2 当たり０．０３〜０．３ｃｍ3 とするのが好ましい。０．０３ｃｍ3 未満の場合、固形充填材の量が少なすぎて、所定の効果が発現しにくく、０．３ｃｍ3 を越える場合、樹脂がガラス繊維や固形充填材のバインダーとしての役割を果たせなくなり、吸水量が増加して耐水性が低下したり、繰り返しの耐久強度が低下したりする。
【００１４】
固形充填材が混入される範囲は、厚さ１５ｍｍ以上に渡って配置させると多量の充填材量が必要となり、成形品の外観が悪化することと、図１における成形品の上面から曲げ荷重をかけた場合、上面に近いほど圧縮応力が発生するため、充填材が上面に近い位置にあるほど曲げ強度を向上させる効果が発現するので、上面から１５ｍｍ以内とするのが好ましく、また、本成形品は、一般的に上下面を研削して用いることが多いため、より好ましくは、上面から０．５〜１５ｍｍである。
【００１５】
固形充填材の比重は、１．５〜５．４であることが望ましい。１．５未満の場合、充填材の強度が小さく成形品を補強する効果が少ない。
【００１６】
固形充填材の粒径は、平均で２〜１０μｍが望ましい。小さすぎると、製造の際に製品の最表面にのみ充填材が位置してしまい、製品の表面を研削した際に、充填材全てがなくなってしまう。大きすぎると、後述する成形品の製造時にガラス繊維の間に入りにくくなり、充填材の位置とガラス繊維の位置が分離してしまって、強度が低下してしまう。
【００１７】
ガラス長繊維３は、長尺形状の繊維強化樹脂成形品１の長手方向の全域に渡って分散配置されているのが好ましい。ガラス長繊維３のモノフィラメントとしての径は、５〜１００μｍのものが好ましく用いられる。径が小さすぎると、樹脂と含浸する際に多くの樹脂が必要となり、強化材としてのガラス長繊維の割合が少なくて曲げ弾性率等が弱くなり、又、径が大きすぎると、ガラス繊維に接触する作業の際に痛みを感じる等、作業性が悪くなる。繊維強化樹脂成形品１中におけるガラス繊維の重量比率は、ウレタン樹脂発泡体１００重量部に対して、ガラス繊維５０〜３００重量部が好ましい。繊維強化樹脂成形品１の比重は、０．２〜２．０が望ましい。低すぎると、曲げ弾性率等の物性が低くなり、高すぎると、軽量性が一つの特徴である本発明成形品の効果がなくなる。
【００１８】
以下に、本発明の繊維強化樹脂成形品の一般的な製造方法を、図面を参照しながら説明する。
図２は請求項１記載の発明に係る製造方法の実施に用いて好適な、繊維強化樹脂成形品の製造装置の概要の一例を示す模式的斜視図である。
【００１９】
７は、ポリオール、発泡剤である水、及び、整泡剤であるシリコーン化合物からなるポリオール混合液で、ポンプ８により散布装置９に移送される。１０はＭＤＩで、ポンプ１１により散布装置９に供給され、前記ポリオール混合液７と混合されて、散布装置９によりガラス長繊維束１２上へ散布される。１３は、揉み板であり、ガラス長繊維束１２の進行方向と直角方向に往復運動をして、含浸板１４と揉み板１３との間に挟まれた長繊維束１２を揉むようになされてる。１６は、成形用通路であり、この中でガラス長繊維束１２に含浸された発泡性ウレタン樹脂液が発泡するとともに硬化して、該成形用通路の断面形状に対応した形状に成形される。尚、１８は引取機であり、一定速度で駆動することにより、ガラス長繊維束１２に一定速度の前進運動（図中の右方向）を与えている。また、１７は、固形充填材散布機で、含浸部と成型用通路の間に位置することが必要である。
【００２０】
ガラス長繊維束１２は、モノフィラメントが集められてロービングとされたものを用いることが望ましく、フィラメント径は、５〜１００μｍのものが好ましく用いられる。径が小さすぎると、樹脂と含浸する際に多くの樹脂が必要となり、強化材としてのガラス長繊維の割合が少なくて曲げ弾性率等が弱くなり、又、径が大きすぎると、ガラス繊維に接触する作業の際に痛みを感じる等、作業性が悪くなる。また、ロービングの大きさは、一般的に長さ１ｋｍのｇ数を番手として表すが、１０００〜５００００番手のものが望ましい。番手が小さ過ぎると、ガラス繊維の巻物の置場が多くなりすぎて、番手が大き過ぎると、ロービングを構成しているフィラメントに樹脂を含浸することが困難となる。
【００２１】
本発明の方法により、例えば、上記装置を用いて上記の繊維強化樹脂成形品１を得るには、ガラス長繊維束１２を、多数のモノフィラメントが略並行になる様に所定間隔で引き揃えながら図２において右方向に進行させつつ、ガラス長繊維束１２に、ポリオール混合液７とＭＤＩ１０とからなる発泡性ウレタン樹脂液を散布装置９によって振りかけて含浸させ、次いで、上方から固形充填材散布機１７によって散布し、その後に成形用通路１６に導いて、前記発泡性ウレタン樹脂液を加熱して発泡硬化させるのである。固形充填材散布機１７による固形充填材の散布の仕方は、特には問わないが、まんべんなく散布することが望ましい。
【００２２】
発泡性ウレタン樹脂液をガラス長繊維束１２に散布した後、更に固形充填材を長繊維束に散布してから成形用通路１６に導いて長繊維束に散布された発泡性ウレタン樹脂液が固化するまでの時間は、３０秒以上１０分以下が望ましい。短かすぎると、散布した固形充填材が成形品の最表面に位置してしまい、成形品の表面を研削した際に、充填材がなくなってしまう。一方、長すぎると、製品の生産性が悪くなる。
【００２３】
成型用通路１６は、固定式の金型でも構わないし、ベルト式であって製造中の繊維強化樹脂成形品１と連動して動く構成でも構わない。また、成型用通路の断面形状は、四角形を始め何でも構わないが、通路を通して同じ形状で同じ大きさであることが好ましい。図中のＭＤＩ１０は、ウレタン成形に一般的に用いられるＭＤＩであれば、特に限定されないが、粘度は５０〜１５００ｍＰａ・ｓ／２５℃であるのが望ましい。また、ポリオール混合液７に用いられるポリオールも上記したようにウレタン成形に一般的に用いられるものなら特に限定されない。
【００２４】
ポリオールの混合液７には、通常、発泡剤や整泡剤が含まれており、その他、難燃剤、可塑剤、着色剤、架橋剤、安定剤、ガラス短繊維等が含まれても良い。
ポリオール混合液７とＭＤＩ１０とからなる発泡性ウレタン樹脂液とガラス繊維との比率は、ウレタン樹脂液１００重量部に対して、ガラス繊維５０〜３００重量部が望ましい。５０重量部未満では、曲げ弾性率等の物性が低くなることと、製造過程で、ガラス繊維が樹脂液を保持できないなどの不具合が発生する場合がある。また、３００重量部を越えると、ガラス繊維に樹脂を十分含浸出来ない不具合が発生する場合がある。
【００２５】
＜作用＞
通常、長繊維強化樹脂発泡体を長繊維方向を軸とした方向で曲げ荷重をかけた場合、成形体の破壊モードは、一般的に載荷側が圧縮荷重を受けて破断する。これは、載荷側の圧縮強度と載荷側と反対側の引っ張り強度では、圧縮強度の方が弱いため起きる。
本発明にて得られる繊維強化樹脂成形品は、長手方向がガラス長繊維で強化されたウレタン樹脂発泡成形品であって、その表面層（又は裏面層）が、ウレタン樹脂発泡体に固形充填材が混入されてなるので、成形品の少なくとも片側の表面層の圧縮強度が高められていおり、上面から、重量物等を載荷した際に高い曲げ強度が発現される。
【００２６】
本発明の繊維強化樹脂成形品の製造方法は、ガラス長繊維束を所定間隔に引き揃えながら一方向に進行させつつ、ガラス長繊維束に発泡性ウレタン樹脂液を振りかけ、その発泡性ウレタン樹脂液が振りかけられたガラス長繊維束を移送させながら揉んで含浸させ、次いで、発泡性ウレタン樹脂液が含浸されたガラス長繊維束を移送させながら上方から固形充填材を散布し、その固形充填材が散布されたガラス長繊維束を揉むことなく移送させて成形用通路に導いて、前記発泡性ウレタン樹脂液を発泡硬化させるので、本発明によれば、表面の強度を向上させることにより優れた圧縮強度及び曲げ強度を有する上記樹脂発泡成形品を、大がかりな設備・装置を導入せずコストの大幅な増加を招かずに、提供することができる。
【００２７】
＜実施例１＞
（使用原材料）
ポリオール混合液；粘度３８００ｍＰａ・ｓ／２５℃の平均官能基数３のポリエーテルポリオール１００重量部に対し水１重量部、シリコンオイル１重量部、ジブチル錫ジラウレート１重量部の混合物
ポリメリックＭＤＩ；粘度２００ｍＰａ・ｓ／２５℃
ガラス長繊維；繊維直径１７ミクロンのモノフィラメントを多数引き揃えてガラスロービングとしたもので、１３８００番手を使用した。
ウレタン樹脂とガラス長繊維の重量混合比率；１：１
固形充填材；７号珪砂（比重２．５）
【００２８】
（製造方法）
上記原材料を用い、図２に示した装置によって、１３８００番手のガラス長繊維束１２を引き揃えながら図２において右方向に進行させつつ、ガラス長繊維束１２に、ポリオール混合液７とＭＤＩ１０とからなる発泡性ウレタン樹脂液を散布装置９によって振りかけて含浸させ、次いで、固形充填材散布機１７により７号珪砂を散布し、成形用通路１６に導いて、前記発泡性ウレタン樹脂液を加熱して発泡硬化させて、所望のガラス繊維強化ウレタン樹脂発泡成形品を得た。
固形充填材としての７号珪砂の充填量は、サンプルとした成形品表面１ｃｍ2当たりの体積（ｃｍ3 ）として、また、その充填位置は、成形品表面からの深さ（厚さ）の範囲として表１に示した。
【００２９】
（製造結果）
成形品の断面サイズ；高さ５０ｍｍ、幅２００ｍｍ
成形品の比重；０．７４
成形品の上下面に対して研削を施して以下の評価を行った。
（評価）
〔曲げ強度試験〕
製品大の成形品サンプルで曲げ試験を行った。その際、製品上面から載荷した。
〔圧縮強度試験〕
得られた成形品の上面から載荷した部分圧縮強度試験を行い、比例限度の値をその強度として、表１に示した。
【００３０】
＜実施例２〜４＞
７号珪砂の充填量及び充填位置を、表１記載の通りとしたこと以外は、実施例１と同様にして、ガラス繊維強化ウレタン樹脂発泡成形品を得て、評価した。
【００３１】
＜実施例５＞
固形充填材として、実施例１で得た成形品の研削屑（ウレタン樹脂発泡体とガラス繊維が重量比で約１：１のもので、粒径は平均で２０μｍ、比重１．７）を用い、その充填量及び充填位置を、表１記載の通りとしたこと以外は、実施例１と同様にして、ガラス繊維強化ウレタン樹脂発泡成形品を得て、評価した。
【００３２】
＜比較例１＞
固形充填材を全く用いず、それに伴う操作の変更以外は、実施例１と同様にして、ガラス繊維強化ウレタン樹脂発泡成形品を得て、評価した。
【００３３】
【表１】
0004478279.tif 000002
【００３４】
【発明の効果】
本発明のガラス長繊維強化ウレタン樹脂発泡成形品の製造方法は、上述の通り構成されており、ガラス長繊維束に発泡性ウレタン樹脂液を振りかけ、その発泡性ウレタン樹脂液が振りかけられたガラス長繊維束を移送させながら揉んで含浸させ、次いで、発泡性ウレタン樹脂液が含浸されたガラス長繊維束を移送させながら上方から固形充填材を散布し、その固形充填材が散布されたガラス長繊維束を揉むことなく移送させて成形用通路に導いて、樹脂液を発泡硬化させるので、本発明によれば、表面の強度が向上し優れた圧縮強度及び曲げ強度を有する上記樹脂発泡成形品を、大がかりな設備・装置を導入せずコストの大幅な増加を招かずに、製造することができる。
本発明の方法で得られるガラス長繊維強化ウレタン樹脂発泡成形品は、上述の通り構成されており、その表面から上下方向で１５ｍｍ以内に位置する内部には固形充填材が混入されているので、表面の強度が向上しているため、優れた圧縮強度及び曲げ強度を有する。
従って、一般的機械的強度が要求される建材等の構造材として好適に使用し得る。また、優れた圧縮強度を要求される鉄道用枕木に好適に使用され、更に、鉄道用枕木は、通常、タイプレートによってレールと締結されており、この場合にも、タイプレートから受ける圧縮荷重に対して本発明の成形品は耐性があるので、用いると特に好適である。
【図面の簡単な説明】
【図１】本発明にて得られる繊維強化樹脂成形品の一形態を示す模式的断面図である。
【図２】請求項１記載の発明に係る製造方法の実施に用いて好適な、繊維強化樹脂成形品の製造装置の概要の一例を示す模式的斜視図である。
【符号の説明】
１・・繊維強化樹脂成形品
２・・ウレタン樹脂発泡体
３・・ガラス長繊維
４・・表面層
５・・固形充填材
１２・・ガラス長繊維束
１６・・成形用通路
１７・・固形充填材散布機
【図１】
0004478279.tif 000003
【図２】
0004478279.tif 000004